(57)【要約】【課題】三次元造形物の造形精度を向上可能な技術を提案する。【解決手段】三次元造形装置は、材料を可塑化して造形材料を生成する可塑化部と、造形材料をテーブルに向けて吐出する吐出口を有するノズルと、ノズルとテーブルとの相対的な位置を変更する移動機構と、可塑化部およびノズルをつなぐ流路に設けられ、ノズルからの造形材料の吐出量を制御する吐出制御機構と、可塑化部、移動機構および吐出制御機構を制御して三次元造形物を造形する制御部と、を備える。制御部は、吐出制御機構を制御して、ノズルとテーブルとの相対的な移動速度が第１の速さの場合には、造形材料の吐出量を第１の吐出量とし、ノズルとテーブルとの相対的な移動速度が第１の速さよりも遅い第２の速さの場合には、造形材料の吐出量を第１の吐出量よりも少ない第２の吐出量とする。【選択図】図１
2020082558.tif 000002
【特許請求の範囲】
【請求項１】
三次元造形物を造形する三次元造形装置であって、
材料を可塑化して造形材料を生成する可塑化部と、
前記造形材料をテーブルに向けて吐出する吐出口を有するノズルと、
前記ノズルと前記テーブルとの相対的な位置を変更する移動機構と、
前記可塑化部および前記ノズルをつなぐ流路に設けられ、前記ノズルからの前記造形材料の吐出量を制御する吐出制御機構と、
前記可塑化部、前記移動機構および前記吐出制御機構を制御して前記三次元造形物を造形する制御部と、
を備え、
前記制御部は、前記吐出制御機構を制御して、前記ノズルと前記テーブルとの相対的な移動速度が第１の速さの場合には、前記造形材料の吐出量を第１の吐出量とし、前記ノズルと前記テーブルとの相対的な移動速度が前記第１の速さよりも遅い第２の速さの場合には、前記造形材料の吐出量を前記第１の吐出量よりも少ない第２の吐出量とする、
三次元造形装置。
【請求項２】
請求項１に記載の三次元造形装置であって、
前記制御部は、前記吐出制御機構を用いて、前記ノズルと前記テーブルとの相対的な移動速度が変化する前後での、前記三次元造形物における単位体積当たりの前記造形材料の吐出量が一定となるように前記吐出量を制御する、三次元造形装置。
【請求項３】
請求項１または請求項２に記載の三次元造形装置であって、
前記吐出制御機構は、前記流路内で回転することにより前記流路の開度を変化させるバタフライバルブを備え、
前記制御部は、前記ノズルと前記テーブルとの相対的な移動速度に応じて前記バタフライバルブの回転角度を調整することにより、前記吐出量を制御する、三次元造形装置。
【請求項４】
請求項１から請求項３までのいずれか一項に記載の三次元造形装置であって、
前記流路において前記吐出制御機構と前記吐出口との間に接続され、前記流路中の前記造形材料を吸引して一時的に貯留する吸引部を備え、
前記制御部は、前記吐出制御機構を制御して前記ノズルから前記造形材料の吐出を停止させる場合、前記吸引部に前記造形材料の吸引を行わせる、三次元造形装置。
【請求項５】
請求項４に記載の三次元造形装置であって、
前記制御部は、前記ノズルから前記造形材料の吐出を開始させる場合、前記吸引部から前記吸引部に貯留された前記造形材料の一部を前記流路に送出して前記ノズルから吐出させた後に、前記ノズルの移動を開始させ、前記吐出制御機構を制御して前記可塑化部から前記ノズルに前記造形材料の供給を開始させるとともに前記吸引部から前記吸引部に貯留された残りの前記造形材料を前記流路に送出させる、三次元造形装置。
【請求項６】
請求項４または請求項５に記載の三次元造形装置であって、
前記制御部は、前記ノズルの前記テーブルに対する相対的な前記位置が、前記造形材料を吐出する経路の末端付近であると判断した場合に、前記ノズルから前記造形材料の吐出を停止させると判断する、三次元造形装置。
【請求項７】
請求項１から請求項６までのいずれか一項に記載の三次元造形装置であって、
前記可塑化部は、
溝部が形成された溝形成面を有するフラットスクリューと、
前記フラットスクリューの前記溝形成面に対向する対向面を有し、前記対向面に連通孔が形成され、ヒーターを有するバレルと、を備え、
前記可塑化部は、前記フラットスクリューの回転と前記ヒーターによる加熱とにより前記材料の少なくとも一部を溶融させて前記造形材料を生成し、前記連通孔から前記造形材料を流出させる、三次元造形装置。
【請求項８】
三次元造形物の製造方法であって、
可塑化部によって材料を可塑化して造形材料を生成する工程と、
ノズルとテーブルとの相対的な位置を変更しつつ前記ノズルから前記テーブルに向けて前記造形材料を吐出する工程と、
を備え、
前記可塑化部および前記ノズルをつなぐ流路に設けられ、前記ノズルからの前記造形材料の吐出量を制御する吐出制御機構を制御して、前記ノズルと前記テーブルとの相対的な移動速度が第１の速さの場合には、前記造形材料の吐出量を第１の吐出量にし、前記ノズルと前記テーブルとの相対的な移動速度が前記第１の速さよりも遅い第２の速さの場合には、前記造形材料の吐出量を前記第１の吐出量よりも少ない第２の吐出量とする、
三次元造形物の製造方法。
【発明の詳細な説明】
【技術分野】
【０００１】
本開示は、三次元造形装置、および、三次元造形物の製造方法に関する。
【背景技術】
【０００２】
特許文献１には、予熱器で加熱されて溶融した熱可塑性の材料を、予め設定された形状データに従って走査する押出ノズルから、基台上の特定領域に押し出し、その基台上で硬化した材料の上に更に溶融した材料を積層して三次元物体を造形する技術が開示されている。
【先行技術文献】
【特許文献】
【０００３】
【特許文献１】特開２００６−１９２７１０号公報
【発明の概要】
【発明が解決しようとする課題】
【０００４】
特許文献１に記載された技術のように、形状データに従って押出ノズルを移動させる場合、造形物の角部など、造形箇所によってはノズルの移動速度を低下させる場合がある。ノズルから吐出される材料の量が一定である場合、ノズルの移動速度を低下させると、材料の吐出量が過剰となり、造形精度が低下する可能性がある。そこで、本開示では、三次元造形物の造形精度を向上させることを課題とする。
【課題を解決するための手段】
【０００５】
本開示の第１の形態によれば、三次元造形物を造形する三次元造形装置が提供される。この三次元造形装置は、材料を可塑化して造形材料を生成する可塑化部と、前記造形材料をテーブルに向けて吐出する吐出口を有するノズルと、前記ノズルと前記テーブルとの相対的な位置を変更する移動機構と、前記可塑化部および前記ノズルをつなぐ流路に設けられ、前記ノズルからの前記造形材料の吐出量を制御する吐出制御機構と、前記可塑化部、前記移動機構および前記吐出制御機構を制御して前記三次元造形物を造形する制御部と、を備え、前記制御部は、前記吐出制御機構を制御して、前記ノズルと前記テーブルとの相対的な移動速度が第１の速さの場合には、前記造形材料の吐出量を第１の吐出量とし、前記ノズルと前記テーブルとの相対的な移動速度が前記第１の速さよりも遅い第２の速さの場合には、前記造形材料の吐出量を前記第１の吐出量よりも少ない第２の吐出量とする。
【図面の簡単な説明】
【０００６】
【図１】三次元造形装置の概略構成を示す説明図である。
【図２】吐出制御機構および吸引部の構成を模式的に示す図である。
【図３】フラットスクリューの下面側の構成を示す概略斜視図である。
【図４】スクリュー対面部の上面側を示す概略平面図である。
【図５】三次元造形物が造形される様子を模式的に示す図である。
【図６】三次元造形物の製造方法を示すフローチャートである。
【図７】造形データが表す三次元造形物の一部分を模式的に示す図である。
【図８】ノズルの移動速度と造形材料の吐出量の関係を示す図である。
【発明を実施するための形態】
【０００７】
Ａ．第１実施形態：
図１は、第１実施形態における三次元造形装置１００の概略構成を示す説明図である。図１には、互いに直交するＸ，Ｙ，Ｚ方向に沿った矢印が表されている。Ｘ方向およびＹ方向は、水平方向に沿った方向であり、Ｚ方向は、鉛直上向きの方向である。他の図においても、Ｘ，Ｙ，Ｚ方向に沿った矢印が、適宜、表されている。図１におけるＸ，Ｙ，Ｚ方向と、他の図におけるＸ，Ｙ，Ｚ方向とは、同じ方向を表している。
【０００８】
三次元造形装置１００は、制御部１０１と、造形材料を生成して吐出する造形部１１０と、三次元造形物の基台となる造形用のテーブル２１０と、造形材料の吐出位置を制御する移動機構２３０と、を備える。
【０００９】
制御部１０１は、三次元造形装置１００全体の動作を制御して、三次元造形物を造形する造形処理を実行する。制御部１０１は、１つ、または、複数のプロセッサーと、主記憶装置と、を備えるコンピューターによって構成される。制御部１０１は、主記憶装置に読み込んだプログラムをプロセッサーが実行することによって、種々の機能を発揮する。なお、制御部１０１の機能の一部を、ハードウェア回路により実現するようにしてもよい。制御部１０１が実行する造形処理では、三次元造形物の造形データに従って、造形部１１０と移動機構２３０とが制御される。
【００１０】
造形部１１０は、制御部１０１の制御下において、溶融されたペースト状の造形材料をテーブル２１０上の目標位置に吐出する。造形部１１０は、造形材料に転化される前の材料ＭＲの供給源である材料供給部２０と、材料ＭＲを造形材料へと転化させる可塑化部３０と、造形材料をテーブルに向けて吐出する吐出口６２を有するノズル６１と、ノズル６１からの造形材料の吐出量を制御する吐出制御機構７０と、造形材料を吸引して一時的に貯留する吸引部７５と、を備える。
【００１１】
材料供給部２０は、可塑化部３０に、造形材料を生成するための材料ＭＲを供給する。材料供給部２０は、例えば、材料ＭＲを収容するホッパーによって構成される。材料供給部２０は、連通路２２を介して、可塑化部３０に接続されている。材料ＭＲは、例えば、ペレットや粉末等の形態で材料供給部２０に投入される。材料ＭＲの詳細については後述する。
【００１２】
可塑化部３０は、材料供給部２０から供給された材料ＭＲの少なくとも一部を可塑化して流動性を発現させたペースト状の造形材料を生成し、ノズル６１へと導く。可塑化部３０は、スクリューケース３１と、駆動モーター３２と、フラットスクリュー４０と、スクリュー対面部５０と、を有する。フラットスクリュー４０は、「スクロール」とも呼ばれる。スクリュー対面部５０は、「バレル」とも呼ばれる。可塑化部３０は、材料ＭＲの全部を可塑化してもよいし、例えば、材料ＭＲが複数の成分を含む場合には、その一部の成分を可塑化してもよい。
【００１３】
フラットスクリュー４０は、その中心軸ＲＸに沿った高さが直径よりも小さい略円柱状を有する。本実施形態において、フラットスクリュー４０は、その中心軸ＲＸがＺ方向に平行になるように配置される。
【００１４】
フラットスクリュー４０は、スクリューケース３１内に収納されている。フラットスクリュー４０の上面４７側は駆動モーター３２に連結されており、フラットスクリュー４０は、駆動モーター３２が発生させる回転駆動力によって、スクリューケース３１内において中心軸ＲＸを中心に回転する。駆動モーター３２は、制御部１０１の制御下において駆動する。
【００１５】
フラットスクリュー４０の下面４８には、溝部４２が形成されている。上述した材料供給部２０の連通路２２は、フラットスクリュー４０の側面から溝部４２に連通する。
【００１６】
フラットスクリュー４０の下面４８は、スクリュー対面部５０の上面５２に面している。フラットスクリュー４０の下面４８の溝部４２と、スクリュー対面部５０の上面５２との間には空間が形成される。この空間には、材料供給部２０から材料ＭＲが供給される。フラットスクリュー４０および溝部４２の具体的な構成については後述する。
【００１７】
スクリュー対面部５０には、材料ＭＲを加熱するためのヒーター５８が埋め込まれている。フラットスクリュー４０の溝部４２に供給された材料ＭＲは、溝部４２において溶融されながら、フラットスクリュー４０の回転によって溝部４２に沿って流動し、造形材料としてフラットスクリュー４０の中央部４６へと導かれる。中央部４６に流入したペースト状の造形材料は、スクリュー対面部５０の中心に設けられた連通孔５６を介してノズル６１に供給される。なお、造形材料において、造形材料を構成する全ての種類の物質が溶融していなくてもよい。造形材料は、造形材料を構成する物質のうちの少なくとも一部の種類の物質が溶融することによって、全体として流動性を有する状態に転化されていればよい。
【００１８】
ノズル６１は、可塑化部３０とノズル６１とをつなぐ流路６５を通じて、スクリュー対面部５０の連通孔５６に接続されている。ノズル６１は、可塑化部３０において生成された造形材料を、先端の吐出口６２からテーブル２１０に向かって吐出する。本実施形態では、流路６５はＺ方向に沿って延びており、流路６５とノズル６１とはＺ方向に沿って配列されている。
【００１９】
テーブル２１０は、ノズル６１の吐出口６２に対向する位置に配置されている。本実施形態では、ノズル６１の吐出口６２に対向するテーブル２１０の上面２１１は、水平に、つまり、Ｘ，Ｙ方向に平行に、配置される。
【００２０】
移動機構２３０は、テーブル２１０とノズル６１との相対的な位置を変更可能に構成されている。本実施形態では、ノズル６１の位置が固定されており、移動機構２３０は、テーブル２１０を移動させる。移動機構２３０は、３つのモーターの駆動力によって、テーブル２１０をＸ，Ｙ，Ｚ方向の３軸方向に移動させる３軸ポジショナーによって構成される。移動機構２３０は、制御部１０１の制御下において、ノズル６１とテーブル２１０との相対的な位置関係を変更する。
【００２１】
なお、他の実施形態では、移動機構２３０によってテーブル２１０を移動させる構成の代わりに、テーブル２１０の位置が固定された状態で、移動機構２３０がテーブル２１０に対してノズル６１を移動させる構成が採用されてもよい。また、移動機構２３０によってテーブル２１０をＺ方向に移動させ、ノズル６１をＸ，Ｙ方向に移動させる構成や、移動機構２３０によってテーブル２１０をＸ，Ｙ方向に移動させ、ノズル６１をＺ方向に移動させる構成が採用されてもよい。これらの構成であっても、ノズル６１とテーブル２１０との相対的な位置関係が変更可能である。
【００２２】
以下においては、特に断らない限り、「ノズル６１の移動」あるいは「ノズル６１の走査」は、テーブル２１０に対するノズル６１の相対的な位置の変化を意味する。また、「ノズル６１の移動速度」というときは、テーブル２１０に対するノズル６１の相対的な速度を意味する。
【００２３】
図２は、吐出制御機構７０および吸引部７５の構成を模式的に示す図である。本実施形態では、吐出制御機構７０は、流路６５内で回転することにより流路６５の開度を変化させるバタフライバルブ７２を備える。バタフライバルブ７２は、一方向に延びる軸状部材である駆動軸７３と、駆動軸７３の回転とともに回転する弁部７３ｖと、を備える。駆動軸７３は、流路６５において、造形材料の流れ方向に交差するように取り付けられている。本実施形態では、駆動軸７３は流路６５に対して垂直に横切るように、Ｙ方向に平行に配置されている。駆動軸７３は、その中心軸７３ｘを中心に回転可能である。
【００２４】
弁部７３ｖは、流路６５内において回転する板状部である。第１実施形態では、弁部７３ｖは、駆動軸７３の流路６５内に配置されている部位を板状に加工することによって形成されている。弁部７３ｖを、その板面に垂直な方向に見たときの形状は、弁部７３ｖが配置されている部位における流路６５の開口形状とほぼ一致する。
【００２５】
弁部７３ｖの板面が、図２において実線で示されているように、流路６５における造形材料の流れ方向に沿っている状態が、流路６５が開かれている状態である。この状態では、バタフライバルブ７２よりノズル６１側への造形材料の流入が許容される。図２において破線で図示されているように、弁部７３ｖの板面が、流路６５における造形材料の流れ方向に対して垂直にされた状態が、流路６５が閉じられた状態である。この状態では、バタフライバルブ７２よりノズル６１側への造形材料の流入が遮断され、ノズル６１の吐出口６２からの造形材料の吐出が停止される。制御部１０１は、バタフライバルブ７２の回転角度を制御することによって、可塑化部３０からノズル６１に流れる造形材料の流量、つまり、ノズル６１から吐出される造形材料の流量を調整することができる。
【００２６】
図１に示されている第１駆動部７４は、例えば、ステッピングモーターによって構成される。第１駆動部７４は、制御部１０１の制御下において、駆動軸７３を回転させて弁部７３ｖの回転角度を調整することにより、ノズル６１からの造形材料の吐出量を制御する。本実施形態では、制御部１０１は、吐出制御機構７０を制御して、ノズル６１の移動速度が第１の速さの場合には、造形材料の吐出量を第１の吐出量とし、ノズル６１の移動速度が第１の速さよりも遅い第２の速さの場合には、造形材料の吐出量を第１の吐出量よりも少ない第２の吐出量とする。また、本実施形態では、制御部１０１は、ノズル６１の移動速度に応じて吐出制御機構７０を制御して、ノズル６１の移動速度が変化する前後での、三次元造形物における単位体積当たりの造形材料の吐出量が一定となるように吐出量を制御する。
【００２７】
吸引部７５は、流路６５において吐出制御機構７０と吐出口６２との間に接続されている。吸引部７５は、流路６５中の造形材料を吸引して一時的に貯留する。本実施形態において、吸引部７５は、流路６５に接続されている副流路７７と、副流路７７内において移動する弁体７８と、を備えるプランジャーとして構成されている。吸引部７５は、副流路７７内で弁体７８を移動させることにより負圧を発生させ、造形材料を吸引する。副流路７７は、流路６５の側方に向かって直線状に延びている。弁体７８は、副流路７７に沿って延びる棒状の部材によって構成され、副流路７７内を往復移動可能に配置されている。
【００２８】
図１に図示されている吸引部７５を駆動させる第２駆動部７６は、制御部１０１の制御下において、副流路７７内での弁体７８の位置を変化させる。第２駆動部７６は、例えば、ステッピングモーターと、ステッピングモーターの回転力を弁体７８の並進運動に変換するラックアンドピニオン機構やボールねじ機構とによって構成される。
【００２９】
本実施形態では、上記のように、吸引部７５は、吐出制御機構７０と吐出口６２との間に接続されている。つまり、吐出制御機構７０からノズル６１の距離よりも、吸引部７５からノズル６１の距離の方が近い。従って、本実施形態では、造形材料の吐出あるいは停止に関する吸引部７５の応答性は、吐出制御機構７０の応答性よりも優れている。
【００３０】
第２駆動部７６は、ノズル６１から造形材料が吐出されている際には、図２に図示されているように、弁体７８を、その端部が流路６５に面する位置に位置させ、副流路７７への造形材料の流入を遮断する。ノズル６１からの造形材料の吐出を停止させる際には、第２駆動部７６は、図４において破線で図示されている位置へと、弁体７８を流路６５から離れる方向に移動させる。これによって、副流路７７において流路６５に連通している空間の容積が増大し、流路６５から副流路７７へと造形材料が引き込まれて、ノズル６１から吐出されている造形材料が尾切りされる。
【００３１】
本実施形態において、制御部１０１は、例えば、吐出制御機構７０を制御して、ノズル６１から造形材料の吐出を停止させる場合、吸引部７５に造形材料の吸引を行わせる。また、本実施形態において、制御部１０１は、例えば、ノズル６１から造形材料の吐出を開始あるいは再開させる場合、吸引部７５から吸引部７５に貯留された造形材料の一部を流路６５に送出した後に、ノズル６１の移動を開始させ、吐出制御機構７０を制御して可塑化部３０からノズル６１に造形材料の供給を開始させるととともに吸引部７５から吸引部７５に貯留された残りの造形材料を流路６５に送出させる。こうした制御部１０１の制御内容については後で詳しく説明する。
【００３２】
図３は、フラットスクリュー４０の下面４８側の構成を示す概略斜視図である。図３には、フラットスクリュー４０の中心軸ＲＸの位置が一点鎖線で示されている。図１を参照して説明したように、スクリュー対面部５０に対向するフラットスクリュー４０の下面４８には、溝部４２が設けられている。以下、下面４８を、「溝形成面４８」とも呼ぶ。
【００３３】
フラットスクリュー４０の溝形成面４８の中央部４６は、溝部４２の一端が接続されている凹部として構成されている。中央部４６は、図１に示されているスクリュー対面部５０の連通孔５６に対向する。第１実施形態では、中央部４６は、中心軸ＲＸと交差する。
【００３４】
フラットスクリュー４０の溝部４２は、いわゆるスクロール溝を構成する。溝部４２は、中央部４６から、フラットスクリュー４０の外周に向かって弧を描くように渦状に延びている。溝部４２は、螺旋状に延びるように構成されてもよい。溝形成面４８には、溝部４２の側壁部を構成し、各溝部４２に沿って延びている凸条部４３が設けられている。
【００３５】
溝部４２は、フラットスクリュー４０の側面に形成された材料流入口４４まで連続している。この材料流入口４４は、材料供給部２０の連通路２２を介して供給された材料ＭＲを受け入れる部分である。
【００３６】
図３には、３つの溝部４２と、３つの凸条部４３と、を有するフラットスクリュー４０の例が示されている。フラットスクリュー４０に設けられる溝部４２や凸条部４３の数は、３つには限定されない。フラットスクリュー４０には、１つの溝部４２のみが設けられていてもよいし、２以上の複数の溝部４２が設けられていてもよい。また、溝部４２の数に合わせて任意の数の凸条部４３が設けられてもよい。
【００３７】
図３には、材料流入口４４が３箇所に形成されているフラットスクリュー４０の例が図示されている。フラットスクリュー４０に設けられる材料流入口４４の数は、３箇所に限定されない。フラットスクリュー４０には、材料流入口４４が１箇所にのみ設けられていてもよいし、２箇所以上の複数の箇所に設けられていてもよい。
【００３８】
図４は、スクリュー対面部５０の上面５２側を示す概略平面図である。スクリュー対面部５０の上面５２は、上述したように、フラットスクリュー４０の溝形成面４８に対向する。以下、この上面５２を、「スクリュー対向面５２」とも呼ぶ。スクリュー対向面５２の中心には、造形材料をノズル６１に供給するための上述した連通孔５６が形成されている。
【００３９】
スクリュー対向面５２には、連通孔５６に接続され、連通孔５６から外周に向かって渦状に延びている複数の案内溝５４が形成されている。複数の案内溝５４は、フラットスクリュー４０の中央部４６に流入した造形材料を連通孔５６に導く機能を有する。図１を参照して説明したように、スクリュー対面部５０には、ヒーター５８が埋め込まれている。可塑化部３０における材料ＭＲの溶融は、ヒーター５８による加熱と、フラットスクリュー４０の回転と、によって実現される。
【００４０】
図１および図２を参照する。フラットスクリュー４０が回転すると、材料流入口４４から供給された材料ＭＲが、溝部４２に誘導されて、溝部４２内において加熱されながら中央部４６に向かって移動する。材料ＭＲは、中央部４６に近づくほど、溶融し、流動性が高まっていき、造形材料へと転化する。中央部４６に集められた造形材料は、中央部４６で生じる内圧により連通孔５６から流出し、ノズル６１の流路６５へと導かれ、吐出口６２から吐出される。
【００４１】
図５は、三次元造形装置１００によって三次元造形物が造形される様子を模式的に示す図である。三次元造形装置１００では、上述したように、可塑化部３０において造形材料ＭＭが生成される。そして、移動機構２３０によって、テーブル２１０の上面２１１に沿った方向にノズル６１を移動させながら、テーブル２１０の上面２１１に向かって、ノズル６１から造形材料ＭＭが吐出される。
【００４２】
ここで、テーブル２１０の上面２１１に対してノズル６１が同一の高さ位置にあるとき造形処理によって吐出された造形材料ＭＭによって構成される層を「造形層ＭＬ」と呼ぶ。制御部１０１は、ノズル６１の位置をＺ方向に移動させ、これまでの造形処理で形成された造形層ＭＬの上に、次の造形処理によって、さらに造形材料ＭＭを積み重ねることによって、三次元造形物を造形していく。つまり、三次元造形装置１００は、造形層ＭＬを何層にも積層することによって三次元造形物を製造する。
【００４３】
造形層ＭＬを形成する際には、ノズル６１の先端の吐出口６２と、ノズル６１の直下の位置近傍においてノズル６１から吐出された造形材料ＭＭが堆積される予定部位ＭＬｔとの間に、下記のギャップＧが保持されていることが望ましい。造形材料ＭＭが造形層ＭＬの上に吐出される場合には、造形材料ＭＭが吐出される予定部位ＭＬｔは、ノズル６１の下に位置する造形層ＭＬの上面である。
【００４４】
ギャップＧの大きさは、ノズル６１の吐出口６２における孔径Ｄｎ以上とすることが望ましく、孔径Ｄｎの１．１倍以上とすることがより好ましい。こうすれば、ノズル６１の吐出口６２から吐出される造形材料ＭＭが、予定部位ＭＬｔに押しつけられない自由な状態で積層される。この結果、ノズル６１から吐出された造形材料ＭＭの横断面形状が潰れてしまうことを抑制でき、三次元造形物の面粗さを低減することが可能である。また、ノズル６１の周囲にヒーターが設けられた構成においては、ギャップＧを形成することにより、当該ヒーターによる造形材料ＭＭの過熱を防止でき、堆積後の造形材料ＭＭの過熱による変色や劣化が抑制される。一方、ギャップＧの大きさは、孔径Ｄｎの１．５倍以下とすることが好ましく、１．３倍以下とすることが特に好ましい。これによって、予定部位ＭＬｔに対する造形材料ＭＭの吐出位置の位置ずれや、造形層ＭＬ同士の密着性の低下が抑制される。
【００４５】
図６は、三次元造形物の製造方法を示すフローチャートである。図７は、三次元造形物ＯＢの一部分を模式的に示す図である。図８は、ノズル６１の移動速度と造形材料の吐出量の関係を示す図である。
【００４６】
図６に示す製造方法は、三次元造形装置１００の制御部１０１が、主記憶装置に読み込んだ造形プログラムを実行することによって実現される。図６に示すフローチャートは、ノズル６１からの造形材料の吐出が開始されてからその吐出が停止されるまでに相当するフローチャートであり、実際には、図６に示すフローチャートが繰り返し実行されることによって、三次元造形物の全体が造形される。なお、この製造方法が開始されるにあたり、吐出制御機構７０のバタフライバルブ７２は、予め閉状態であり、吸引部７５には、流路６５から造形材料が吸引されて貯留されている状態であるものとする。このような状態は、ノズル６１を所定の場所に移動させて流路６５内の造形材料を廃棄させながら吐出制御機構７０を閉状態とし、吸引部７５によって流路６５内の造形材料を吸引させて尾引きさせることによって生じさせることができる。また、以下で説明する一連の工程が終了する際にも上記のような状態となる。
【００４７】
制御部１０１は、造形材料の吐出を開始あるいは再開するにあたり、まず、ステップＳ１０において、吸引部７５を制御して、吸引部７５に貯留されている一部の造形材料を押し出してノズル６１から吐出させ、ステップＳ２０において、予め定められた期間、待機する。図７では、「ＳＴＡＲＴ」と示された位置において造形材料の押し出しが行われる。ステップＳ２０における待機期間は、吸引部７５から押し出された造形材料がテーブル２１０、あるいは、造形済みの造形層ＭＬに着弾するのに要する期間であり、予め定められた期間である。テーブル２１０および造形済みの造形層のことを、以下では、「テーブル２１０等」という。ステップＳ１０において吸引部７５から押し出す造形材料の量は、例えば、吸引部７５に貯留されている造形材料の５０質量％である。この量は、テーブル２１０等に積層される際の造形材料の太さと上述したギャップＧに応じて予め定められている。なお、吐出された造形材料の太さのことを、「線幅」ともいう。制御部１０１は、第２駆動部７６を制御して、弁体７８の移動量を制御することにより、材料の押出量を調整することができる。
【００４８】
ステップＳ２０における待機が完了した後、ステップＳ３０において、制御部１０１は、造形データに従って、ノズル６１の移動を開始する。造形データには、例えば、ノズル６１の移動経路とノズル６１の移動速度を表す情報が含まれている。ノズル６１の移動開始と同時、または、ノズル６１の移動開始直後に、制御部１０１は、ステップＳ４０において、吐出制御機構７０を制御して流路６５の開度を増加させることにより可塑化部３０からノズル６１への造形材料の供給を開始させるとともに、吸引部７５から吸引部７５に貯留された残りの造形材料を押し出して流路６５に送出させる。これにより、ノズル６１からの造形材料の吐出量が、ステップＳ１０における吐出量よりも増加する。可塑化部３０からノズル６１への造形材料の供給を開始させる第１のタイミングと、吸引部７５から造形材料を押し出す第２のタイミングとは、本実施形態では、同時である。ただし、これらのタイミングは、ずれていてもよい。つまり、第１のタイミングが第２のタイミングよりも速くてもよいし、第１のタイミングが第２のタイミングよりも遅くてもよい。ステップＳ３０においてノズル６１の移動が開始された直後には、ノズル６１の移動速度は比較的遅い速度であり、ステップＳ４０以降、ノズル６１の移動速度は、三次元造形物ＯＢの直線部分において比較的速い速度となる。ノズル６１の移動速度は、三次元造形物ＯＢの角部において遅くなる。
【００４９】
上記ステップＳ４０において、制御部１０１は、ノズル６１の移動速度に応じてバタフライバルブ７２の回転角度を調整することにより、造形材料の吐出量を制御する。本実施形態では、制御部１０１は、図８に示すように、ノズル６１の移動速度が速いほど、ノズル６１からの造形材料の吐出量が多くなるように、バタフライバルブ７２の回転角度を制御する。そのため、異なる移動速度における吐出量を比較すれば、ノズル６１の移動速度が第１の速さの場合には、造形材料の吐出量は第１の吐出量となり、ノズル６１の移動速度が第１の速さよりも遅い第２の速さの場合には、造形材料の吐出量は第１の吐出量よりも少ない第２の吐出量となる。本実施形態において、単純に「造形材料の吐出量」という場合には、ノズル６１から吐出される造形材料の流量であり、単位時間あたりにノズル６１から吐出される造形材料の量である。ノズル６１の移動速度は、造形データによって指定された値を造形データから取得することで特定できる。なお、他の実施形態では、移動機構２３０にロータリーエンコーダーや速度センサー、加速度センサーを設けることによってノズル６１の移動速度を測定してもよい。
【００５０】
ステップＳ５０において、制御部１０１は、現在のノズル６１の位置が、造形データによって表されるノズル６１の移動経路の末端付近であるか否かを判断する。「移動経路の末端付近」については後述する。ノズル６１の位置が、ノズル６１の移動経路の末端付近ではないと判断された場合、制御部１０１は、ステップＳ６０において、ノズル６１の移動速度を特定し、ステップＳ７０において、特定された移動速度に応じて、バタフライバルブ７２の回転角度を調整して、造形材料の吐出量を制御する。
【００５１】
上記ステップＳ４０およびステップＳ７０において、制御部１０１は、ノズル６１の移動速度が変化する前後での、三次元造形物における単位体積当たりの造形材料の吐出量が一定となるように吐出量を制御する。つまり、本実施形態では、例えば、図８において、ノズル６１の移動速度が異なる「Ｓｌｏｗ」と示した部分と「Ｆａｓｔ」と示した部分の一定距離において、テーブル２１０等に吐出された造形材料の線幅が変動しないように、制御部１０１は、吐出制御機構７０を制御して吐出量の制御を行う。「三次元造形物における単位体積当たりの造形材料の吐出量が一定」とは、三次元造形物の同一体積あたりに吐出された造形材料の量が同じであることをいう。なお、ノズル６１の移動速度が変化する前後での、三次元造形物における単位体積当たりの造形材料の吐出量は、完全に一定でなくてもよく、例えば、±１０％の範囲、好ましくは、±５％の範囲で変化してもよい。
【００５２】
上記ステップＳ５０において、ノズル６１の位置が、ノズル６１の移動経路の末端付近であると判断された場合、制御部１０１は、ステップＳ８０において、吐出制御機構７０を制御してバタフライバルブ７２を閉状態として造形材料の吐出を停止させる。そして、バタフライバルブ７２を閉状態とした後、制御部１０１は、ステップＳ９０において、ノズル６１の移動を停止させるとともに、吸引部７５を制御して、流路６５内の造形材料を吸引部７５内に吸引する。「移動経路の末端付近」とは、移動経路の末端から、その経路に沿って、予め定められた距離だけ遡った位置である。遡る距離は、上記ステップＳ８０においてバタフライバルブ７２が閉状態となってから上記ステップＳ９０において吸引部７５によって造形材料が吸引されるまでにノズル６１から吐出される造形材料の量を予め実験あるいは計算によって求めておき、その量によって造形することのできる距離である。
【００５３】
制御部１０１は、上述した三次元造形物の製造方法を、造形データに記録された全ての移動経路について実行することによって、三次元造形物全体を製造する。
【００５４】
以上で説明した本実施形態の三次元造形装置１００では、ノズル６１の移動速度に応じて吐出制御機構７０を制御して、ノズル６１の移動速度が第１の速さの場合には、造形材料の吐出量を第１の吐出量とし、ノズル６１の移動速度が第１の速さよりも遅い第２の速さの場合には、造形材料の吐出量を第１の吐出量よりも少ない第２の吐出量とする。そのため、例えば、三次元造形物の端部や角部など、ノズル６１の移動速度が変化する部分において、テーブル２１０等に積層される造形材料の線幅が変動することを抑制できる。そのため、三次元造形物の造形精度を向上させることができる。
【００５５】
また、本実施形態では、ノズル６１の移動速度が変化する前後での、三次元造形物における単位体積当たりの造形材料の吐出量が一定となるように造形材料の吐出量を制御する。そのため、三次元造形物の造形精度をより良好に向上させることができる。
【００５６】
また、本実施形態では、バタフライバルブ７２を制御して造形材料の吐出量を制御する。そのため、簡易な構成によって、造形材料の吐出量を調整できる。
【００５７】
また、本実施形態では、造形材料の吐出を停止させる場合に、吸引部７５によって造形材料を吸引するので、造形材料がノズル６１から尾を引くことを抑制できる。
【００５８】
また、本実施形態では、ノズル６１から造形材料の吐出を開始あるいは再開させる場合、吸引部７５が吸引部７５に貯留された造形材料の一部を流路６５に送出してノズル６１から吐出させた後に、ノズル６１の移動を開始させ、吐出制御機構７０を制御して可塑化部３０からノズル６１に造形材料の供給を開始させるとともに吸引部７５から吸引部７５に貯留された残りの造形材料を流路６５に送出させる。そのため、吐出制御機構７０の応答性を補償するように、応答性に優れた吸引部７５を用いて造形材料を吐出させることができる。従って、三次元造形物の造形速度を向上させることができる。
【００５９】
また、本実施形態では、ノズル６１の位置が、造形材料を吐出する経路の末端付近であると判断した場合に、ノズル６１から造形材料の吐出を停止させると判断する。そのため、吐出制御機構７０の応答性が低い本実施形態においても、タイミングよく造形材料の吐出を停止させることができる。そのため、三次元造形物の造形精度を向上させることができる。
【００６０】
また、本実施形態では、可塑化部３０にフラットスクリュー４０を採用しているので、三次元造形装置１００を小型化することが可能になる。
【００６１】
ここで、上述した三次元造形装置１００において用いられる三次元造形物の材料について説明する。三次元造形装置１００では、例えば、熱可塑性を有する材料や、金属材料、セラミック材料等の種々の材料を主材料として三次元造形物を造形することができる。ここで、「主材料」とは、三次元造形物の形状を形作っている中心となる材料を意味し、三次元造形物において５０重量％以上の含有率を占める材料を意味する。上述した造形材料には、それらの主材料を単体で溶融したものや、主材料とともに含有される一部の成分が溶融してペースト状にされたものが含まれる。
【００６２】
主材料として熱可塑性を有する材料を用いる場合には、可塑化部３０において、当該材料が可塑化することによって造形材料が生成される。「可塑化」とは、熱可塑性を有する材料に熱が加わり溶融することを意味する。
【００６３】
熱可塑性を有する材料としては、例えば、下記の熱可塑性樹脂材料を用いることができる。
＜熱可塑性樹脂材料の例＞
ポリプロピレン樹脂（ＰＰ）、ポリエチレン樹脂（ＰＥ）、ポリアセタール樹脂（ＰＯＭ）、ポリ塩化ビニル樹脂（ＰＶＣ）、ポリアミド樹脂（ＰＡ）、アクリロニトリル・ブタジエン・スチレン樹脂（ＡＢＳ）、ポリ乳酸樹脂（ＰＬＡ）、ポリフェニレンサルファイド樹脂（ＰＰＳ）、ポリエーテルエーテルケトン（ＰＥＥＫ）、ポリカーボネート（ＰＣ）、変性ポリフェニレンエーテル、ポリブチレンテレフタレート、ポリエチレンテレフタレートなどの汎用エンジニアリングプラスチック、ポリサルフォン、ポリエーテルサルフォン、ポリフェニレンサルファイド、ポリアリレート、ポリイミド、ポリアミドイミド、ポリエーテルイミド、ポリエーテルエーテルケトンなどのエンジニアリングプラスチック
【００６４】
熱可塑性を有する材料には、顔料や、金属、セラミック、その他に、ワックス、難燃剤、酸化防止剤、熱安定剤などの添加剤等が混入されていてもよい。熱可塑性を有する材料は、可塑化部３０において、フラットスクリュー４０の回転とヒーター５８の加熱によって可塑化されて溶融した状態に転化される。熱可塑性を有する材料の溶融によって生成された造形材料は、ノズル６１から吐出された後、温度の低下によって硬化する。
【００６５】
熱可塑性を有する材料は、そのガラス転移点以上に加熱されて完全に溶融した状態でノズル６１から射出されることが望ましい。例えば、ＡＢＳ樹脂は、ガラス転移点が約１２０℃であり、ノズル６１からの吐出時には約２００℃であることが望ましい。このように高温の状態で造形材料を吐出するために、ノズル６１の周囲にはヒーターが設けられてもよい。
【００６６】
三次元造形装置１００では、上述した熱可塑性を有する材料の代わりに、例えば、以下の金属材料が主材料として用いられてもよい。この場合には、下記の金属材料を粉末状にした粉末材料に、造形材料の生成の際に溶融する成分が混合されて、材料ＭＲとして可塑化部３０に投入されることが望ましい。
＜金属材料の例＞
マグネシウム（Ｍｇ）、鉄（Ｆｅ）、コバルト（Ｃｏ）やクロム（Ｃｒ）、アルミニウム（Ａｌ）、チタン（Ｔｉ）、銅（Ｃｕ）、ニッケル（Ｎｉ）の単一の金属、もしくはこれらの金属を１つ以上含む合金
＜前記合金の例＞
マルエージング鋼、ステンレス、コバルトクロムモリブデン、チタニウム合金、ニッケル合金、アルミニウム合金、コバルト合金、コバルトクロム合金
【００６７】
三次元造形装置１００においては、上記の金属材料の代わりに、セラミック材料を主材料として用いることが可能である。セラミック材料としては、例えば、二酸化ケイ素、二酸化チタン、酸化アルミニウム、酸化ジルコニウムなどの酸化物セラミックスや、窒化アルミニウムなどの非酸化物セラミックスなどが使用可能である。主材料として、上述したような金属材料やセラミック材料を用いる場合には、テーブル２１０に配置された造形材料は焼結によって硬化されてもよい。
【００６８】
材料供給部２０に材料ＭＲとして投入される金属材料やセラミック材料の粉末材料は、単一の金属の粉末や合金の粉末、セラミック材料の粉末を、複数種類、混合した混合材料であってもよい。また、金属材料やセラミック材料の粉末材料は、例えば、上で例示したような熱可塑性樹脂、あるいは、それ以外の熱可塑性樹脂によってコーティングされていてもよい。この場合には、可塑化部３０において、その熱可塑性樹脂が溶融して流動性が発現されるものとしてもよい。
【００６９】
材料供給部２０に材料ＭＲとして投入される金属材料やセラミック材料の粉末材料には、例えば、以下のような溶剤を添加することもできる。溶剤は、下記の中から選択される１種または２種以上を組み合わせて用いることができる。
＜溶剤の例＞
水；エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等のアルコール類；テトラアルキルアンモニウムアセテート類；ジメチルスルホキシド、ジエチルスルホキシド等のスルホキシド系溶剤；ピリジン、γ−ピコリン、２，６−ルチジン等のピリジン系溶剤；テトラアルキルアンモニウムアセテート（例えば、テトラブチルアンモニウムアセテート等）；ブチルカルビトールアセテート等のイオン液体等
【００７０】
その他に、材料供給部２０に材料ＭＲとして投入される金属材料やセラミック材料の粉末材料には、例えば、以下のようなバインダーを添加することもできる。
＜バインダーの例＞
アクリル樹脂、エポキシ樹脂、シリコーン樹脂、セルロース系樹脂或いはその他の合成樹脂又はＰＬＡ（ポリ乳酸）、ＰＡ（ポリアミド）、ＰＰＳ（ポリフェニレンサルファイド）、ＰＥＥＫ（ポリエーテルエーテルケトン）或いはその他の熱可塑性樹脂。
【００７１】
Ｂ．他の実施形態：
（Ｂ−１）三次元造形装置１００は、フラットスクリュー４０によって材料を可塑化するものに限られない。例えば、三次元造形装置１００は、フラットスクリュー４０ではなく、インラインスクリューを回転させることによって材料を可塑化するものであってもよい。
【００７２】
（Ｂ−２）上記実施形態の吐出制御機構７０は、バタフライバルブ７２以外の弁によって構成されてもよい。例えば、バタフライバルブ７２に代えて、ボールバルブやダイアフラムバルブなどの弁を採用してもよい。
【００７３】
（Ｂ−３）上記実施形態の三次元造形装置１００は、吸引部７５を備えていなくてもよい。このような構成であっても、吐出制御機構７０を用いることにより、ノズル６１の移動速度が変化する前後において、造形材料の吐出量が一定となるように吐出量を制御することが可能である。
【００７４】
（Ｂ−４）上記実施形態において、制御部１０１は、吐出制御機構７０を制御してノズル６１から造形材料の吐出を停止させる場合、バタフライバルブ７２が閉状態となった後に、吸引部７５によって造形材料を吸引している。これに対して、制御部１０１は、バタフライバルブ７２が開状態から閉状態となる間、あるいは、バタフライバルブ７２が閉状態となるのと同時に、吸引部７５によって造形材料の吸引を行ってもよい。つまり、制御部１０１は、ノズル６１からの造形材料の吐出量が低下したタイミングやノズル６１からの造形材料の吐出が停止されたタイミングで、吸引部７５によって造形材料を吸引してもよい。
【００７５】
（Ｂ−５）上記実施形態において、ノズル６１の先端と、造形材料ＭＭが堆積される予定部位ＭＬｔとの間のギャップＧは、ノズル６１の吐出口６２における孔径Ｄｎ未満でもよい。この場合、ノズル６１の吐出口６２から吐出される造形材料ＭＭが、予定部位ＭＬｔに押しつけられ、隣接する位置にすでに配置されている造形材料の壁面や、下層にすでに配置されている造形材料の壁面に追従させながら材料を積層できる。この結果、積層される予定部位ＭＬｔの近傍の空隙を埋めるようにして造形材料を積層されるので、空隙率の小さい三次元造形物が得られ、三次元造形物の強度を向上できる。
【００７６】
Ｃ．他の形態：
本開示は、上述の各実施形態に限られるものではなく、その趣旨を逸脱しない範囲において種々の形態によって実現することができる。例えば、本開示は以下の形態として実現可能である。以下に記載する各形態中の技術的特徴に対応する上記の各実施形態中の技術的特徴は、本開示の課題の一部又は全部を解決するために、あるいは、本開示の効果の一部又は全部を達成するために、適宜、差し替えや、組み合わせを行うことが可能である。また、その技術的特徴が本明細書中において必須であると説明されていなければ、適宜、削除することが可能である。
【００７７】
（１）本開示の第１の形態によれば、三次元造形物を造形する三次元造形装置が提供される。この三次元造形装置は、材料を可塑化して造形材料を生成する可塑化部と、前記造形材料をテーブルに向けて吐出する吐出口を有するノズルと、前記ノズルと前記テーブルとの相対的な位置を変更する移動機構と、前記可塑化部および前記ノズルをつなぐ流路に設けられ、前記ノズルからの前記造形材料の吐出量を制御する吐出制御機構と、前記可塑化部、前記移動機構および前記吐出制御機構を制御して前記三次元造形物を造形する制御部と、を備え、前記制御部は、前記吐出制御機構を制御して、前記ノズルと前記テーブルとの相対的な移動速度が第１の速さの場合には、前記造形材料の吐出量を第１の吐出量とし、前記ノズルと前記テーブルとの相対的な移動速度が前記第１の速さよりも遅い第２の速さの場合には、前記造形材料の吐出量を前記第１の吐出量よりも少ない第２の吐出量とする。
このような形態の三次元造形装置によれば、ノズルとテーブルとの相対的な移動速度が速い場合には造形材料の吐出量が多くなり、遅い場合には造形材料の吐出量が少なくなるので、三次元造形物の造形精度を向上させることができる。
【００７８】
（２）上記形態の三次元造形装置において、前記制御部は、前記吐出制御機構を用いて、前記ノズルと前記テーブルとの相対的な移動速度が変化する前後での、前記三次元造形物における単位体積当たりの前記造形材料の吐出量が一定となるように前記吐出量を制御してもよい。このような形態の三次元造形装置によれば、ノズルとテーブルとの相対的な移動速度が変化する前後において、三次元造形物における単位体積当たりの造形材料の吐出量が一定となるので、三次元造形物の造形精度を向上させることができる。
【００７９】
（３）上記形態の三次元造形装置において、前記吐出制御機構は、前記流路内で回転することにより前記流路の開度を変化させるバタフライバルブを備え、前記制御部は、前記ノズルと前記テーブルとの相対的な移動速度に応じて前記バタフライバルブの回転角度を調整することにより、前記吐出量を制御してもよい。このような形態の三次元造形装置によれば、簡易な構成によって造形材料の吐出量を調整できる。
【００８０】
（４）上記形態の三次元造形装置において、前記流路において前記吐出制御機構と前記吐出口との間に接続され、前記流路中の前記造形材料を吸引して一時的に貯留する吸引部を備え、前記制御部は、前記吐出制御機構を制御して前記ノズルから前記造形材料の吐出を停止させる場合、前記吸引部に前記造形材料の吸引を行わせてもよい。このような形態の三次元造形物によれば、ノズルから造形材料の吐出を停止させる際に、造形材料がノズルから尾を引くことを抑制できる。
【００８１】
（５）上記形態の三次元造形装置において、前記制御部は、前記ノズルから前記造形材料の吐出を開始させる場合、前記吸引部から前記吸引部に貯留された前記造形材料の一部を前記流路に送出して前記ノズルから吐出させた後に、前記ノズルの移動を開始させ、前記吐出制御機構を制御して前記可塑化部から前記ノズルに前記造形材料の供給を開始させるととともに前記吸引部から前記吸引部に貯留された残りの前記造形材料を前記流路に送出させてもよい。このような形態の三次元造形物によれば、吐出制御機構の応答性を補うように、吸引部を用いて造形材料を吐出させることができるので、三次元造形物の造形速度を向上させることができる。
【００８２】
（６）上記形態の三次元造形装置において、前記制御部は、前記ノズルの前記テーブルに対する相対的な前記位置が、前記造形材料を吐出する経路の末端付近であると判断した場合に、前記ノズルから前記造形材料の吐出を停止させると判断してもよい。このような形態の三次元造形物によれば、吐出制御機構の応答性が低い場合であっても、タイミングよく造形材料の吐出を停止させることができる。
【００８３】
（７）上記形態の三次元造形装置において、前記可塑化部は、溝部が形成された溝形成面を有するフラットスクリューと、前記フラットスクリューの前記溝形成面に対向する対向面を有し、前記対向面に連通孔が形成され、ヒーターを有するバレルと、を備え、前記可塑化部は、前記フラットスクリューの回転と前記ヒーターによる加熱とにより前記材料の少なくとも一部を溶融させて前記造形材料を生成し、前記連通孔から前記造形材料を流出させてもよい。このような形態であれば、三次元造形装置を小型化することができる。
【００８４】
（８）本開示の第２の形態によれば、三次元造形物の製造方法が提供される。この製造方法は、可塑化部によって材料を可塑化して造形材料を生成する工程と、ノズルとテーブルとの相対的な位置を変更しつつ前記ノズルから前記テーブルに向けて前記造形材料を吐出する工程と、を備え、前記可塑化部および前記ノズルをつなぐ流路に設けられ、前記ノズルからの前記造形材料の吐出量を制御する吐出制御機構を制御して、前記ノズルと前記テーブルとの相対的な移動速度が第１の速さの場合には、前記造形材料の吐出量を第１の吐出量にし、前記ノズルと前記テーブルとの相対的な移動速度が前記第１の速さよりも遅い第２の速さの場合には、前記造形材料の吐出量を前記第１の吐出量よりも少ない第２の吐出量とする。
このような形態の三次元造形物の製造方法によれば、ノズルとテーブルとの相対的な移動速度が速い場合には造形材料の吐出量が多くなり、遅い場合には造形材料の吐出量が少なくなるので、三次元造形物の造形精度を向上させることができる。
【００８５】
本開示は、上述した三次元造形装置や三次元造形物の製造方法に限らず、種々の形態で実現可能である。例えば、三次元造形装置の制御方法や、三次元造形方法、三次元造形物を造形するためのコンピュータープログラム、コンピュータープログラムを記録した一時的でない有形な記録媒体等の形態で実現することができる。
【符号の説明】
【００８６】
２０…材料供給部、２２…連通路、３０…可塑化部、３１…スクリューケース、３２…駆動モーター、４０…フラットスクリュー、４２…溝部、４３…凸条部、４４…材料流入口、４６…中央部、４７…上面、４８…下面，溝形成面、５０…スクリュー対面部、５２…上面，スクリュー対向面 、５４…案内溝、５６…連通孔、５８…ヒーター、６１…ノズル、６２…吐出口、６５…流路、７０…吐出制御機構、７２…バタフライバルブ、７３…駆動軸、７３ｖ…弁部、７３ｘ…中心軸、７４…第１駆動部、７５…吸引部、７６…第２駆動部、７７…副流路、７８…弁体、１００…三次元造形装置、１０１…制御部、１１０…造形部、２１０…テーブル、２１１…上面、２３０…移動機構、Ｄｎ…孔径、Ｇ…ギャップ、ＭＬ…造形層、ＭＬｔ…予定部位、ＭＭ…造形材料、ＭＲ…材料、ＯＢ…三次元造形物、ＲＸ…中心軸
【図１】
2020082558.tif 000003
【図２】
2020082558.tif 000004
【図３】
2020082558.tif 000005
【図４】
2020082558.tif 000006
【図５】
2020082558.tif 000007
【図６】
2020082558.tif 000008
【図７】
2020082558.tif 000009
【図８】
2020082558.tif 000010